МНОГОСЛОЙНЫЙ СОРБЦИОННЫЙ ВОЛОКНИСТЫЙ ЗАЩИТНЫЙ МАТЕРИАЛ С ОГНЕЗАЩИТНЫМ МЕМБРАНОТКАНЕВЫМ СЛОЕМ
MULTILAYER SORPTION FIBROUS PROTECTIVE MATERIAL WITH FIRE RESISTANT MEMBRANE-FABRIC LAYER

Изобретение относится к области производства нетканых материалов, а именно к многослойным сорбционным волокнистым защитным материалам с огнезащитным мембранотканевым слоем, и может быть использовано при изготовлении защитной одежды, предохраняющей от повреждения кожный покров человека.
Известен многослойный сорбционный волокнистый защитный материал, состоящий из 1-5 однородных или разнородных внутренних слоев нетканого высокопористого материала из наполненных твердыми сорбционными частицами волокон на основе полиакрилонитрила или его смеси с полиуретаном, при этом в качестве наполнителя сорбционных слоев из нетканого высокопористого материала используют твердые частицы активированного угля, катионита или анионита с размерами частиц менее 6 мкм, размещенные в объеме нетканого высокопористого материала в количестве 38-64 мас.%, сорбционные слои материала армированы приклеиванием расположенными с двух сторон сорбционных слоев наружным покровным и наружным подстилающим ткаными армирующими слоями, выполненными из вискозно-лавсанового основовязаного материала на основе высокопрочного полиэфирного волокна, содержащего 25-35 мас.% вискозного волокна, при этом для приклеивания используют клеевую порошковую композицию на основе сополимера этилена, содержащую на 100 массовых частей сополимера этилена 17-21% винилацетата и 0,0144-0,0176 массовых частей высокодисперсного гидрофобного неуплотненного диоксида кремния (см. патент РФ №2390592, МПК D04H 13/00, 27.05.2010 г.).
Однако известный многослойный сорбционный волокнистый защитный материал при своем использовании для изготовления защитной одежды обладает следующими недостатками:
- не обеспечивает комплексное сочетание негорючести и огнестойкости,
- обладает недостаточной водонепроницаемостью,
- обладает недостаточной сопротивляемостью проникновению ветра,
- обладает недостаточной аэрозольной непроницаемостью,
- обладает недостаточной драпируемостью (возможностью применения при изготовлении различного вида одежды).
Задачей изобретения является создание многослойного сорбционного волокнистого защитного материала с огнезащитным мембранотканевым слоем.
Техническим результатом является обеспечение комплексного сочетания негорючести и огнестойкости поверхностного слоя материала, обеспечение высокой водонепроницаемости, обеспечение высокой сопротивляемости проникновению ветра, обеспечение высокой аэрозольной непроницаемости, при сохранении высокой гигроскопичности и паро-, воздухопроницаемости материала для отвода избытка влаги от поверхности кожного покрова человека. Кроме того, техническим результатом является обеспечение высокой драпируемости материала при одновременном сохранении его высокой прочности на разрыв и высокой прочности на раздирание.
Технический результат достигается в предложенном многослойном сорбционном волокнистом защитном материале с огнезащитным мембранотканевым слоем сочетанием использованных для его изготовления компонентов, а также их количественными соотношениями.
2
2
2
2
2
Технический результат достигается тем, что предложен многослойный сорбционный волокнистый защитный материал с огнезащитным мембранотканевым слоем, состоящий из 1-5 однородных или разнородных внутренних слоев нетканого высокопористого материала из наполненных твердыми сорбционными частицами волокон на основе полиакрилонитрила или его смеси с полиуретаном, при этом в качестве наполнителя сорбционных слоев из нетканого высокопористого материала используют твердые частицы активированного угля, катионита или анионита с размерами частиц менее 6 мкм, размещенные в объеме нетканого высокопористого материала в количестве 38-64 мас.%, сорбционные слои материала армированы приклеиванием расположенными с двух сторон сорбционных слоев наружным покровным и наружным подстилающим ткаными армирующими слоями, выполненными из вискозно-лавсанового основовязаного материала на основе высокопрочного полиэфирного волокна, содержащего 25-35 мас.% вискозного волокна, при этом для приклеивания используют клеевую порошковую композицию на основе сополимера этилена, содержащую на 100 массовых частей сополимера этилена 17-21% винилацетата и 0,0144-0,0176 массовых частей высокодисперсного гидрофобного неуплотненного диоксида кремния, при этом материал дополнительно оснащен со стороны своего наружного покровного тканого армирующего слоя огнезащитным мембранотканевым материалом, выполненным двухслойным из внутреннего мембранного слоя, прилегающего к поверхности наружного покровного тканого армирующего слоя, и наружного огнезащитного слоя, при этом соотношение толщины внутреннего мембранного слоя огнезащитного мембранотканевого материала к толщине его наружного огнезащитного слоя выбрано от 0,2 до 3,0, внутренний мембранный слой материала выполнен с размером пор 0,15-0,65 мкм из сополимера поливинилиденфторида с 22-32 мас.% тетрафторэтилена, при этом материал мембранного слоя имеет паро-, воздухопроницаемость при 36°C 50-86 г/м·час, водоупорность 1,7-1,8 кгс/см, точку пузырька 0,4-0,6 кгс/см и поверхностную плотность 20-118 г/м, наружный огнезащитный слой выполнен с линейной плотностью 38 текс, разрывной нагрузкой 100-2000 H и разрывным удлинением 3,9-4,5% из двухкомпонентной комбинированной нити, первый компонент которой в виде стержня представляет собой арамидную комплексную нить или пряжу с линейной плотностью 6,3-14,3 текс, а второй компонент комбинированной нити в виде оплетки стержня с количеством витков 600-900 кр/м представляет собой целлюлозосодержащие нити или пряжу с линейной плотностью 10-30 текс, при этом в арамидной нити или пряже используют полипарафенилентерефталамидные, полиметафенилентерефталамидные, сополипарафенилентерефталамидные или сополипарафениленбензимидазолтерефталамидные волокна с кислородным индексом более 30, а в качестве целлюлозо-содержащей нити или пряжи используют модифицированную огнестойкую вискозную нить или пряжу, причем ткань наружного слоя выполнена главным переплетением с поверхностной плотностью 150-200 г/м при следующем соотношении компонентов, мас.%:
арамидная нить
15-50
целлюлозосодержащая нить или пряжа
50-85
2
2
При этом между многослойным сорбционным волокнистым материалом и огнезащитным мембранотканевым слоем дополнительно размещен теплоизоляционный слой толщиной 1 мм из арамидного термостойкого нетканого иглопробивного полотна. При этом соотношение общей толщины многослойного сорбционного волокнистого материала с огнезащитным мембранотканевым слоем к общей толщине слоя огнезащитного мембранотканевого материала выбрано от 0,5 до 2,0. При этом при использовании в качестве волокон нетканого материала внутренних слоев многослойного сорбционного волокнистого материала смеси волокон полиакрилонитрила и полиуретана, содержание волокон полиакрилонитрила в смеси с полиуретаном выбрано в количестве 18-83 мас.%. При этом на поверхность активированного угля с поверхностной плотностью от 100 до 1000 г/м нетканого сорбционного слоя нанесено покрытие из серебра толщиной 3-7 мкм. При этом при приклеивании (дублировании) используют клеевую порошковую композицию из расчета 30 г/м площади изнаночной поверхности полотна. При этом наружный огнезащитный мембранотканевый слой материала выполнен из ткани, имеющей ровное окрашивание широкой гаммы цветов, в том числе камуфлированную маскировочную окраску. При этом наружный огнезащитный мембранотканевый слой материала имеет огнестойкую, водостойкую, маслостойкую и грязеотталкивающую отделку. При этом наружный огнезащитный мембранотканевый слой материала выполнен из ткани полотняного, саржевого или репсового переплетения. При этом наружный огнезащитный мембранотканевый слой материала выполнен из ткани с разрывной нагрузкой полоски ткани размером 50х200 мм по основе 2000-2100 H, а по утку 1600-1650 H. При этом наружный огнезащитный мембранотканевый слой материала выполнен из ткани с раздирающей нагрузкой по основе 120-125 H и по утку 100-105 H.
Среди существенных признаков, характеризующих предложенный многослойный сорбционный волокнистый защитный материал с огнезащитным мембранотканевым слоем, отличительными являются:
- оснащение со стороны наружного покровного тканого армирующего слоя материала дополнительным огнезащитным мембранотканевым материалом, выполненным двухслойным из внутреннего мембранного слоя, прилегающего к поверхности наружного покровного тканого армирующего слоя, и наружного огнезащитного слоя,
- выбор соотношения толщины внутреннего мембранного слоя огнезащитного мембранотканевого материала к толщине его наружного огнезащитного слоя от 0,2 до 3,0,
2
2
2
2
- внутренний мембранный слой материала выполнен с размером пор 0,15-0,65 мкм из сополимера поливинилиденфторида с 22-32 мас.% тетрафторэтилена, при этом материал мембранного слоя имеет паро-, воздухопроницаемость при 36°C 50-86 г/м·час, водоупорность 1,7-1,8 кгс/см, точку пузырька 0,4-0,6 кгс/см и поверхностную плотность 20-118 г/м,
- выполнение наружного огнезащитного слоя мембранотканевого материала с линейной плотностью 38 текс, разрывной нагрузкой 100-2000 H и разрывным удлинением 3,9-4,5% из двухкомпонентной комбинированной нити, первый компонент которой в виде стержня представляет собой арамидную комплексную нить или пряжу с линейной плотностью 6,3-14,3 текс, а второй компонент комбинированной нити в виде оплетки стержня с количеством витков 600-900 кр/м представляет собой целлюлозосодержащие нити или пряжу с линейной плотностью 10-30 текс, при этом в арамидной нити или пряже используют полипарафенилентерефталамидные, полимета-фенилентерефталамидные, сополипарафенилентерефталамидные или сополипарафениленбензимидазолтерефталамидные волокна с кислородным индексом более 30, а в качестве целлюлозосодержащей нити или пряжи используют модифицированную огнестойкую вискозную нить или пряжу,
2
- выполнение ткани наружного слоя главным переплетением с поверхностной плотностью 150-200 г/м при следующем соотношении компонентов, мас.%:
арамидная нить
15-50
целлюлозосодержащая нить или пряжа
50-85,
- дополнительное размещение между многослойным сорбционным волокнистым материалом и огнезащитным мембранотканевым слоем теплоизоляционного слоя толщиной 1 мм из арамидного термостойкого нетканого иглопробивного полотна,
- выбор соотношения общей толщины многослойного сорбционного волокнистого материала с огнезащитным мембранотканевым слоем к общей толщине слоя огнезащитного мембранотканевого материала от 0,5 до 2,0,
- выбор при использовании в качестве волокон нетканого материала внутренних слоев многослойного сорбционного волокнистого материала смеси волокон полиакрилонитрила и полиуретана содержание волокон полиакрилонитрила в смеси с полиуретаном в количестве 18-83 мас.%,
2
- нанесение на поверхность активированного угля с поверхностной плотностью от 100 до 1000 г/м нетканого сорбционного слоя покрытия из серебра толщиной 3-7 мкм,
2
- использование при приклеивании (дублировании) клеевой порошковой композиции из расчета 30 г/м площади изнаночной поверхности полотна,
- выполнение наружного огнезащитного мембранотканевого слоя материала из ткани, имеющей ровное окрашивание широкой гаммы цветов, в том числе камуфлированную маскировочную окраску,
- наружный огнезащитный мембранотканевый слой материала имеет огнестойкую, водостойкую, маслостойкую и грязеотталкивающую отделку,
- выполнение наружного огнезащитного мембранотканевого слоя материала из ткани полотняного, саржевого или репсового переплетения,
- выполнение наружного огнезащитного мембранотканевого слоя материала из ткани с разрывной нагрузкой полоски ткани размером 50×200 мм по основе 2000-2100 H, а по утку 1600-1650 H,
- выполнение наружного огнезащитного мембранотканевого слоя материала из ткани с раздирающей нагрузкой по основе 120-125 H и по утку 100-105 H.
2
Экспериментальные исследования предложенного многослойного сорбционного волокнистого защитного материала с огнезащитным мембранотканевым слоем в полевых условиях в составе штатной одежды показали его высокую эффективность. Многослойный сорбционный волокнистый защитный материал (МСОМ) с огнезащитным мембранотканевым слоем при своем использовании обладает комплексным сочетанием негорючести и огнестойкости поверхностного слоя материала, обладает высокой водонепроницаемостью, высокой сопротивляемостью проникновению ветра, а также высокой аэрозольной непроницаемостью. Кроме того, предложенный многослойный сорбционный волокнистый защитный материал с огнезащитным мембранотканевым слоем обладает повышенной на 12-14% гигроскопичностью и достаточной и заданной паро-, воздухопроницаемостью для отвода избытка влаги от поверхности кожного покрова человека (количество водяного пара, проходящего через единицу площади материала в единицу времени при заданной температуре 36°C, составляет 68-74 г/м·час), а также обладает высокой драпируемостью при одновременном сохранении при испытаниях по ГОСТ 29 104.4-91 высокой прочности на разрыв по направлению основы армирующих слоев 1040-1080 H и 400-440 H по направлению утка и при испытаниях по ГОСТ 29 104.5-91 высокой прочностью на раздирание по направлению основы армирующих слоев 220-240 H и 160-170 H по направлению утка.
Технология изготовления предложенного многослойного сорбционного волокнистого защитного материала (МСОМ) с огнезащитным мембранотканевым слоем, а также технология изготовления защитной одежды из него достаточно проста и не требует использования специфического технологического оборудования.
Сущность предложенного технического решения иллюстрируется следующими примерами.
2
Пример 1. Многослойный сорбционный волокнистый защитный материал (МСОМ) с огнезащитным мембранотканевым слоем содержал один внутренний однородный сорбционный слой нетканого материала, выполненный из волокон на основе полиакрилонитрила. В качестве наполнителя однородный сорбционный слой содержал твердые частицы катионита с размерами частиц менее 6 мкм, размещенные в объеме нетканого материала в количестве 38 мас.%. Внутренний сорбционный слой материала армировали приклеиванием (дублированием) наружным покровным слоем и вторым наружным подстилающим слоем, выполненными из вискозно-лавсанового основовязаного материала на основе высокопрочного полиэфирного волокна, содержащего 35 мас.% вискозного волокна. Для приклеивания использовали из расчета 30 г/м площади изнаночной поверхности полотна клеевую порошковую композицию на основе сополимера этилена, содержащую на 100 массовых частей сополимера этилена 21% винилацетата марки Сэвилен (ЭВА по ТУ 6-05 1636-97) и 0,0144 массовых частей высокодисперсного гидрофобного неуплотненного диоксида кремния (марки «Аэросил» 175 неуплотненный).
Многослойный сорбционный волокнистый материал дополнительно оснастили со стороны его наружного покровного тканого армирующего слоя огнезащитным мембранотканевым материалом. При этом огнезащитный мембранотканевый материал выполнили двухслойным и состоящим из внутреннего мембранного слоя, прилегающего к поверхности наружного покровного тканого армирующего слоя сорбционного волокнистого материала, и наружного огнезащитного слоя. При этом соотношение толщины внутреннего мембранного слоя огнезащитного мембранотканевого материала к толщине его наружного огнезащитного слоя выбрали равным 0,2.
2
Наружный огнестойкий слой огнезащитного мембранотканевого материала выполнили с линейной плотностью 38 текс, разрывной нагрузкой 500 Н и с разрывным удлинением 4,0% из двухкомпонентной комбинированной нити, первый компонент которой в виде стержня представляет собой арамидную комплексную нить с линейной плотностью 13,8 текс, а второй компонент комбинированной нити в виде оплетки стержня с количеством витков 800 кр/м представляет собой целлюлозосодержащие нити из модифицированной огнестойкой вискозной нити с линейной плотностью 26 текс. В качестве арамидной нити ткани наружного огнестойкого слоя материала использовали сополипарафенилентерефталамидные волокна с кислородным индексом 32. Ткань наружного слоя выполнили саржевым переплетением с поверхностной плотностью 168 г/м, при этом ткань содержала 42 мас.% арамидной нити и 58 мас.% модифицированной огнестойкой вискозной нити. При этом ткань имела разрывную нагрузку полоски ткани размером 50×200 мм по основе 2080 H, по утку 1632 H, а также раздирающую нагрузку по основе 123 H и по утку 105 H.
2
2
2
2
Внутренний мембранный слой огнезащитного мембранотканевого материала выполнили с размером пор в интервале от 0,15 до 0,65 мкм и с поверхностной плотностью 98 г/м из смеси сополимера поливинилиденфторида с 32 мас.% тетрафторэтилена. Внутренний мембранный слой имел при 36°C паро-, воздухопроницаемость 82,2 г/м·час, водоупорность 1,7 кгс/см и точку пузырька 0,46 кгс/см.
При этом соотношение общей толщины многослойного сорбционного волокнистого материала с огнезащитным мембранотканевым слоем к общей толщине слоя огнезащитного мембранотканевого материала выбрано 1,0.
Многослойный сорбционный волокнистый защитный материал (МСОМ) с огнезащитным мембранотканевым слоем выполнен с камуфлированной маскировочной окраской и имел огнестойкую, водостойкую, маслостойкую и грязеотталкивающую отделку.
2
Многослойный сорбционный волокнистый защитный материал (МСОМ) с огнезащитным мембранотканевым слоем обладает достаточной паро-, воздухопроницаемостью при отводе избытка влаги от поверхности кожного покрова человека (количество водяного пара, проходящего через единицу площади материала в единицу времени при заданной температуре 36°C составляет 70 г/м·час), высокой гигроскопичностью и высокой драпируемостью. При этом материал обладает высокой прочностью на разрыв 1060 H по направлению основы армирующих слоев и 440 H по направлению утка армирующих слоев и высокой прочностью на раздирание 220 Н по направлению основы армирующих слоев и 170 H по направлению утка армирующих слоев, что позволяет использовать предложенный материал для изготовления защитной одежды, предохраняющей от повреждения кожный покров человека.
2
2
Пример 2. Многослойный сорбционный волокнистый защитный материал (МСОМ) с огнезащитным мембранотканевым слоем содержал три внутренних разнородных сорбционных слоя нетканого материала, при этом один слой выполнен из волокон полиакрилонитрила и два слоя из волокон на основе смеси полиакрилонитрила с 18 мас.% полиуретана. В качестве наполнителя сорбционные слои содержали твердые частицы активированного угля с размерами частиц менее 6 мкм, размещенные в объеме нетканого материала в количестве 64 мас.%. При этом на поверхности активированного угля с поверхностной плотностью 1000 г/м нанесли покрытие из серебра толщиной 3 мкм. Внутренний сорбционный слой материала армировали приклеиванием (дублированием) наружным покровным слоем и вторым наружный подстилающим слоем, выполненными из вискозно-лавсанового основовязаного материала на основе высокопрочного полиэфирного волокна, содержащего 25 мас.% вискозного волокна. Для приклеивания использовали из расчета 30 г/м площади изнаночной поверхности полотна клеевую порошковую композицию на основе сополимера этилена, содержащую на 100 массовых частей сополимера этилена 17% винилацетата марки Сэвилен (ЭВА по ТУ 6-05 1636-97) и 0,0176 массовых частей высокодисперсного гидрофобного неуплотненного диоксида кремния (марки «Аэросил» 175 неуплотненный).
Многослойный сорбционный волокнистый материал дополнительно оснастили со стороны его наружного покровного тканого армирующего слоя огнезащитным мембранотканевым материалом. При этом огнезащитный мембранотканевый материал выполнили двухслойным и состоящим из внутреннего мембранного слоя, прилегающего к поверхности наружного покровного тканого армирующего слоя сорбционного волокнистого материала, и наружного огнезащитного слоя. При этом соотношение толщины внутреннего мембранного слоя огнезащитного мембранотканевого материала к толщине его наружного огнезащитного слоя выбрали равным 1,0.
2
Наружный огнестойкий слой огнезащитного мембранотканевого материала выполнили с линейной плотностью 38 текс, разрывной нагрузкой 100 H и с разрывным удлинением 3,9% из двухкомпонентной комбинированной нити, первый компонент которой в виде стержня представляет собой арамидную комплексную нить с линейной плотностью 14,3 текс, а второй компонент комбинированной нити в виде оплетки стержня с количеством витков 600 кр/м представляет собой целлюлозосодержащие нити из модифицированной огнестойкой вискозной нити с линейной плотностью 30 текс. В качестве арамидной нити ткани наружного огнестойкого слоя материала использовали полипарафенилентерефталамидные волокна с кислородным индексом 31. При этом ткань наружного слоя выполнена саржевым переплетением с поверхностной плотностью 150 г/м, содержала 15 мас.% арамидной нити и остальное модифицированная огнестойкая вискозная нить и имела разрывную нагрузку полоски ткани размером 50×200 мм по основе 2000 Н, по утку 1600 Н, а также раздирающую нагрузку по основе 125 Н и по утку 100 Н.
2
2
2
2
Внутренний мембранный слой материала выполнен с размером пор в интервале 0,15-0,65 мкм и поверхностной плотностью 72 г/м из смеси сополимера поливинилиденфторида с 26 мас.% тетрафторэтилена и имел при 36°C паро-, воздухопроницаемость 78,5 г/м·час, водоупорность 1,8 кгс/см и точку пузырька 0,6 кгс/см.
При этом соотношение общей толщины многослойного сорбционного волокнистого материала с огнезащитным мембранотканевым слоем к общей толщине слоя огнезащитного мембранотканевого материала выбрано 2,0.
Многослойный сорбционный волокнистый защитный материал (МСОМ) с огнезащитным мембранотканевым слоем выполнен серого цвета и имел огнестойкую, водостойкую, маслостойкую и грязеотталкивающую отделку.
2
Многослойный сорбционный волокнистый защитный материал (МСОМ) с огнезащитным мембранотканевым слоем обладает высокой водонепроницаемостью, высокой сопротивляемостью проникновению ветра, высокой аэрозольной непроницаемостью, достаточной паро-, воздухопроницаемостью при отводе избытка влаги от поверхности кожного покрова человека (количество водяного пара, проходящего через единицу площади материала в единицу времени при заданной температуре 36°C составляет 74 г/м·час), высокой гигроскопичностью и высокой драпируемостью. При этом материал обладает высокой прочностью на разрыв 1041 H по направлению основы армирующих слоев и 428 Н по направлению утка армирующих слоев и высокой прочностью на раздирание 240 Н по направлению основы армирующих слоев и 167 H по направлению утка армирующих слоев, что позволяет использовать предложенный материал для изготовления защитной одежды, предохраняющей от повреждения кожный покров человека.
2
2
Пример 3. Многослойный сорбционный волокнистый защитный материал (МСОМ) с огнезащитным мембранотканевым слоем содержал пять внутренних разнородных сорбционных слоев нетканого материала, при этом два слоя выполнены из волокон на основе смеси полиакрилонитрила с 83 мас.% полиуретана и три слоя из волокон на основе смеси полиакрилонитрила с 18 мас.% полиуретана. В качестве наполнителя сорбционные слои содержали твердые частицы активированного угля с размерами частиц менее 6 мкм, размещенные в объеме нетканого материала в количестве 50 мас.%. При этом на поверхности активированного угля с поверхностной плотностью 100 г/м нанесли покрытие из серебра толщиной 7 мкм. Внутренний сорбционный слой материала армировали приклеиванием (дублированием) наружным покровным слоем и вторым наружный подстилающим слоем, выполненными из вискозно-лавсанового основовязаного материала на основе высокопрочного полиэфирного волокна, содержащего 28 мас.% вискозного волокна. Для приклеивания использовали из расчета 30 г/м площади изнаночной поверхности полотна клеевую порошковую композицию на основе сополимера этилена, содержащую на 100 массовых частей сополимера этилена 19% винилацетата марки Сэвилен (ЭВА по ТУ 6-05 1636-97) и 0,0161 массовых частей высокодисперсного гидрофобного неуплотненного диоксида кремния (марки «Аэросил» 175 неуплотненный).
Многослойный сорбционный волокнистый материал дополнительно оснастили со стороны его наружного покровного тканого армирующего слоя огнезащитным мембранотканевым материалом. При этом между многослойным сорбционным волокнистым материалом и огнезащитным мембранотканевым слоем дополнительно разместили теплоизоляционный слой толщиной 1 мм из арамидного термостойкого нетканого иглопробивного полотна. Огнезащитный мембранотканевый материал выполнили двухслойным и состоящим из внутреннего мембранного слоя, прилегающего к поверхности наружного покровного тканого армирующего слоя сорбционного волокнистого материала, и наружного огнезащитного слоя. При этом соотношение толщины внутреннего мембранного слоя огнезащитного мембранотканевого материала к толщине его наружного огнезащитного слоя выбрали равным 3,0.
2
2
2
2
2
Наружный огнестойкий слой огнезащитного мембранотканевого материала выполнен с линейной плотностью 38 текс, разрывной нагрузкой 2000 Н и с разрывным удлинением 4,5% из двухкомпонентной комбинированной пряжи, первый компонент которой в виде стержня представляет собой арамидную комплексную нить с линейной плотностью 6,3 текс, а второй компонент комбинированной нити в виде оплетки стержня с количеством витков 900 кр/м представляет собой целлюлозосодержащую пряжу из модифицированной огнестойкой вискозной нити с линейной плотностью 10 текс. В качестве арамидной нити ткани наружного огнестойкого слоя материала использовали сополипарафениленбензимидазолтерефталамидные волокна с кислородным индексом 32. При этом ткань наружного слоя выполнена полотняным переплетением с поверхностной плотностью 200 г/м, содержала 50 мас.% арамидной нити и остальное модифицированная огнестойкая вискозная пряжа и имела разрывную нагрузку полоски ткани размером 50×200 мм по основе 2100 H, по утку 1650 H, а также раздирающую нагрузку по основе 120 H и по утку 100 Н. Внутренний мембранный слой материала выполнен с размером пор в интервале 0,15-0,65 мкм и поверхностной плотностью 20 г/м из смеси сополимера поливинилиденфторида с 22 мас.% тетрафторэтилена и имел при 36°C паро-, воздухопроницаемость 50,0 г/м·час, водоупорность 1,72 кгс/см и точку пузырька 0,4 кгс/см.
Огнезащитный мембранотканевый материал (МОМТ) выполнен песочного цвета и имел огнестойкую, водостойкую, маслостойкую и грязеотталкивающую отделку.
2
Многослойный сорбционный волокнистый защитный материал (МСОМ) с огнезащитным мембранотканевым слоем обладает высокой водонепроницаемостью, высокой сопротивляемостью проникновению ветра, высокой аэрозольной непроницаемостью, достаточной паро-, воздухопроницаемостью при отводе избытка влаги от поверхности кожного покрова человека (количество водяного пара, проходящего через единицу площади материала в единицу времени при заданной температуре 36°C составляет 68 г/м·час), высокой гигроскопичностью и высокой драпируемостью. При этом материал обладает высокой прочностью на разрыв 1080 H по направлению основы армирующих слоев и 408 H по направлению утка армирующих слоев и высокой прочностью на раздирание 226 H по направлению основы армирующих слоев и 161 H по направлению утка армирующих слоев, что позволяет использовать предложенный материал для изготовления защитной одежды, предохраняющей от повреждения кожный покров человека.
2
Пример 4. Многослойный сорбционный волокнистый защитный материал (МСОМ) с огнезащитным мембранотканевым слоем содержал пять внутренних однородных сорбционных слоев нетканого материала, выполненных из волокон на основе смеси полиакрилонитрила с 56 мас.% полиуретана. В качестве наполнителя сорбционный слой содержал твердые частицы анионита с размерами частиц менее 6 мкм, размещенные в объеме нетканого материала в количестве 45 мас.%. Внутренний сорбционный слой материала армировали приклеиванием (дублированием) наружным покровным слоем и вторым наружным подстилающим слоем, выполненными из вискозно-лавсанового основовязаного материала на основе высокопрочного полиэфирного волокна, содержащего 30 мас.% вискозного волокна. Для приклеивания использовали из расчета 30 г/м площади изнаночной поверхности полотна клеевую порошковую композицию на основе сополимера этилена, содержащую на 100 массовых частей сополимера этилена 20% винилацетата марки Сэвилен (ЭВА по ТУ 6-05 1636-97) и 0,0168 массовых частей высокодисперсного гидрофобного неуплотненного диоксида кремния (марки «Аэросил» 175 неуплотненный).
Многослойный сорбционный волокнистый материал дополнительно оснастили со стороны его наружного покровного тканого армирующего слоя огнезащитным мембранотканевым материалом. При этом огнезащитный мембранотканевый материал выполнили двухслойным и состоящим из внутреннего мембранного слоя, прилегающего к поверхности наружного покровного тканого армирующего слоя сорбционного волокнистого материала, и наружного огнезащитного слоя. При этом соотношение толщины внутреннего мембранного слоя огнезащитного мембранотканевого материала к толщине его наружного огнезащитного слоя выбрали равным 2,0.
2
Наружный огнестойкий слой материала выполнен с линейной плотностью 38 текс, разрывной нагрузкой 1240 Н и с разрывным удлинением 4,2% из двухкомпонентной комбинированной нити, первый компонент которой в виде стержня представляет собой арамидную комплексную нить с линейной плотностью 10,7 текс, а второй компонент комбинированной нити в виде оплетки стержня с количеством витков 900 кр/м представляет собой целлюлозосодержащие нити из модифицированной огнестойкой вискозной нити с линейной плотностью 30 текс. В качестве арамидной нити ткани наружного огнестойкого слоя материала использовали полиметафенилентерефталамидные волокна с кислородным индексом 33. При этом ткань наружного слоя выполнена репсовым переплетением с поверхностной плотностью 200 г/м, содержала 35 мас.% арамидной нити и остальное модифицированная огнестойкая вискозная нить и имела разрывную нагрузку полоски ткани размером 50×200 мм по основе 2100 Н, по утку 1650 Н, а также раздирающую нагрузку по основе 120 Н и по утку 105 Н.
2
2
2
2
Внутренний мембранный слой материала выполнен с размером пор в интервале 0,15-0,65 мкм и поверхностной плотностью 118 г/м из смеси сополимера поливинилиденфторида с 27 мас.% тетрафторэтилена и имел при 36°C паро-, воздухопроницаемость 86 г/м·час, водоупорность 1,7 кгс/см и точку пузырька 0,56 кгс/см.
Огнезащитный мембранотканевый материал выполнен с камуфлированной маскировочной окраской и имел огнестойкую, водостойкую, маслостойкую и грязеотталкивающую отделку.
2
Многослойный сорбционный волокнистый защитный материал (МСОМ) с огнезащитным мембранотканевым слоем обладает достаточной паро-, воздухопроницаемостью при отводе избытка влаги от поверхности кожного покрова человека (количество водяного пара, проходящего через единицу площади материала в единицу времени при заданной температуре 36°C, составляет 74 г/м·час), высокой гигроскопичностью и высокой драпируемостью. При этом материал обладает высокой прочностью на разрыв 1078 Н по направлению основы армирующих слоев и 430 Н по направлению утка армирующих слоев и высокой прочностью на раздирание 235 Н по направлению основы армирующих слоев и 170 Н по направлению утка армирующих слоев, что позволяет использовать предложенный материал для изготовления защитной одежды, предохраняющей от повреждения кожный покров человека.
Таким образом, предложенный многослойный сорбционный волокнистый защитный материал (МСОМ) с огнезащитным мембранотканевым слоем обладает преимуществами по сравнению с известным многослойный сорбционный нетканый материал того же назначения.